УСОВЕРШЕНСТВОВАННАЯ СЛЮДЯНАЯ ЛЕНТА С ВЫСОКИМ СОДЕРЖАНИЕМ СМОЛЫ

1. Слюдяная лента с высоким содержанием смолы, включающая по меньшей мере один слой слюдяной бумаги и по меньшей мере один слой неметаллической неорганической ткани, в частности, стеклоткани, которые предварительно импрегнированы композицией пропиточной смолы, содержащей эпоксидную смолу, имеющую более чем одну эпоксигруппу, которая является твердой или полутвердой при температуре окружающей среды, латентный отвердитель для указанной эпоксидной смолы, от около 5 до около 20% по весу гексагонального нитрида бора с размером частиц (D50), равным или меньшим, чем около 3 мкм, от около 0,05 до около 1% по весу смачивающего агента, и подходящий растворитель, который удаляется после предварительного импрегнирования слюдяной ленты смесью пропиточной смолы.
2. Слюдяная лента с высоким содержанием смолы по п. 1, в которой указанная композиция пропиточной смолы включает:
от около 89,95 до около 59% по весу эпоксидной смолы;
от около 5 до около 20% по весу нитрида бора;
от около 0,05 до около 1% по весу смачивающего агента, и
от около 5 до около 20% по весу органического растворителя.
3. Слюдяная лента с высоким содержанием смолы по п. 1 или 2, в которой смачивающий агент присутствует в количествах от около 0,075 до около 0,75% по весу, в расчете на всю композицию пропиточной смолы, в том числе растворитель в ней, более предпочтительно в количествах от около 0,1 до около 0,5% по весу, наиболее предпочтительно в количествах от 0,1 до 0,2% по весу.
1
4
4. Слюдяная лента с высоким содержанием смолы по любому из пп. 1-3, в которой смачивающий агент выбирается из простых алкил- или, более предпочтительно, алкенил(эфир)фосфатов, и продуктов реакций фосфорной кислоты или полифосфорных кислот с простым моно(С-С)алкиловым эфиром полиэтиленгликоля, в частности, монометиловым простым эфиром полиэтиленгликоля, и циклических лактонов.
5. Слюдяная лента с высоким содержанием смолы по любому из пп. 1-4, в которой смачивающий агент выбирается из соединений формулы
в которой R1 представляет линейную или разветвленную алкильную или алкенильную группу, содержащую от 4 до 22, предпочтительно от 12 до 18 атомов углерода;
R2 и R3 независимо представляют атом водорода, или R1, и
m, n и p каждый представляют 0 или число от 1 до 10.
6. Слюдяная лента с высоким содержанием смолы по любому из пп. 1-4, в которой смачивающий агент выбирается из продуктов реакций фосфорной кислоты или полифосфорных кислот с блок-сополимерами следующей формулы:
2
4
m
n
RO(CHO)(PES)-H
1
4
в которой R представляет С-С-алкил;
PES представляет сложный полиэфир, образованный из циклического лактона;
m составляет от около 5 до около 60;
n составляет от около 2 до около 30;
R может быть линейным или разветвленным, но предпочтительно является линейным, и в особенности представляет собой метил.
7. Слюдяная лента с высоким содержанием смолы по любому из пп. 1-6, в которой эпоксидная смола представляет собой твердый или полутвердый эпоксидный новолак, предпочтительно эпоксидный фенольный новолак, и предпочтительно имеет функциональность по эпоксидным группам, равную или превышающую 2,5.
8. Слюдяная лента с высоким содержанием смолы по любому из пп. 1-7, в которой латентный отвердитель представляет собой комплекс трифторида бора с амином, выбранным из алифатических, арилалифатических, циклоалифатических или гетероциклических аминов с числом атомов углерода от 2 до 10, которые имеют одну или две первичных, вторичных или третичных аминогруппы.
9. Слюдяная лента с высоким содержанием смолы по п. 8, в которой амин комплекса трифторида бора выбирается из этиламина, диэтиламина, триметиламина, изопропиламина, ди-втор-бутиламина, бензиламина, изофорондиамина (3-аминометил-3,5,5-триметилциклогексиламина) и пиперидина.
10. Слюдяная лента с высоким содержанием смолы по любому из пп. 1-9, в которой композиция пропиточной смолы содержит латентный отвердитель в количестве от 0,05 до 5% по весу, в расчете на эпоксидную смолу композиции.
11. Слюдяная лента с высоким содержанием смолы по любому из пп. 1-10, в которой композиция пропиточной смолы содержит апротонный растворитель, имеющий температуру кипения ниже около 100°С, более предпочтительно равную или более низкую, чем около 80°С, или их смесь.
12. Слюдяная лента с высоким содержанием смолы по п. 11, в которой растворитель композиции пропиточной смолы включает этилацетат или, более предпочтительно, метилэтилкетон (MEK).
13. Способ изготовления слюдяной ленты с высоким содержанием смолы по любому из пп. 1-12, включающий стадии размещения по меньшей мере одного слоя слюдяной бумаги поверх слоя неметаллической неорганической ткани, с необязательным последующим размещением дополнительных слоев слюдяной бумаги и/или неорганический ткани, импрегнирования полученного таким образом предварительного композита из слюдяной бумаги и неорганический ткани композицией пропиточной смолы по любому из пп. 1-12, удаления растворителя, и необязательно охлаждения полученного таким образом материала до температуры окружающей среды или более низких температур, если удаление растворителя выполнялось при нагревании.
14. Способ изготовления слюдяной ленты с высоким содержанием смолы по любому из пп. 1-12, включающий стадии импрегнирования слюдяной бумаги и неметаллической неорганической ткани по отдельности композицией пропиточной смолы по любому из пп. 1-12, удаления растворителя, и необязательно охлаждения полученного таким образом материала до температуры окружающей среды или более низких температур, если удаление растворителя выполнялось при нагревании, размещения по меньшей мере одного слоя импрегнированной слюдяной бумаги поверх слоя импрегнированной неорганической ткани, с необязательным последующим размещением дополнительных слоев импрегнированной слюдяной бумаги и/или импрегнированной неорганический ткани, импрегнирования полученного этим путем предварительного многослойного материала из импрегнированной слюдяной бумаги и импрегнированной неорганической ткани дополнительной композицией пропиточной смолы по любому из пп. 1-12, опять удаления вновь введенного растворителя с тем, чтобы соединить все указанные слои друг с другом, и охлаждения полученной таким образом слюдяной ленты до температуры окружающей среды или более низких температур, если удаление растворителя проводилось при нагревании.